(57)【要約】【課題】  液晶ディスプレイ、プラズマディスプレイ等のフラットディスプレイに用いられる光学フィルムの製造工程等で使用されることに適した保護フィルム用ポリエステルフィルムを提供する。【解決手段】  片面に微粘着層を有し、その反対面に帯電防止層を有するポリエステルフィルムであり、帯電防止層面の表面抵抗が１×１０１３Ω/□以下であり、１８０℃で１０分間加熱した後の帯電防止層面のフィルム表面オリゴマーが０．０１〜２．１ｍｇ／ｍ２であることを特徴とする保護フィルム用ポリエステルフィルム。【選択図】  なし【特許請求の範囲】
【請求項１】
片面に微粘着層を有し、その反対面に帯電防止層を有するポリエステルフィルムであり、帯電防止層面の表面抵抗が１×１０１３Ω/□以下であり、１８０℃で１０分間加熱した後の帯電防止層面のフィルム表面オリゴマーが０．０１〜２．１ｍｇ／ｍ２であることを特徴とする保護フィルム用ポリエステルフィルム。
【発明の詳細な説明】
【技術分野】
【０００１】
本発明は、保護フィルムの基材として好適に使用することのできるポリエステルフィルムに関する。
【背景技術】
【０００２】
近年伸びの著しい液晶ディスプレイやプラズマディスプレイ等のフラットパネルディスプレイには、種々の機能を有した光学フィルムが使用されている。これら光学フィルムを製造する工程や貼り合わせる工程において、光学フィルムの保護が重要であり、通常は保護フィルムが使われている。例えば、プラズマディスプイ（以下、ＰＤＰと呼ぶ）は、プラズマパネル内部に封入された希ガス、特にネオンを主体としたガス中で放電を発生させ、その際に発生する真空紫外線により、パネル内部のセルに設けられたＲ、Ｇ、Ｂの蛍光体を発光させることによって画像を形成する自己発光タイプのディスプレイである。この発光過程および使用する回路から、画像形成には無用な電磁波や近赤外線が同時に放出される。電磁波は、人体への影響が懸念されるため、基準が設けられており、近赤外線は、リモートコントロールを誤作動させることが知られており、共に遮蔽することは必須である。さらに、プラズマパネルからは、ネオンオレンジ光(６００ｎｍ付近の光）をはじめ、プラズマや蛍光体から発生する所望しない波長の光線が出ており、こうした光線を吸収し、ＰＤＰの画像形成に有害とならないようにする必要がある。
【０００３】
電磁波の遮蔽には、ポリエステルフィルムに網目状の金属の細線を設けた、電磁波シールドフィルムを使うことが一般的であり、近赤外線や有害な光線の遮蔽には、近赤外線や有害な波長の光線を吸収する材料をポリエステルフィルムに設層した種々の光線吸収フィルムを使うことが一般的である。
【０００４】
また、ＰＤＰには、蛍光灯等の外光の写り込みや、外光の反射でコントラストが低下するという問題があり、この解決策として、ポリエステルフィルムに反射防止層を設層したフィルム（以下、ＡＲフィルムと呼ぶ）が使われている。
【０００５】
こうした機能性のある光学フィルムをプラズマパネルの前面に設ける方法としては、電磁波シールドフィルム、各種光線吸収フィルム、ＡＲフィルム等の機能性フィルムを熱処理した強化ガラスの片面または両面に粘着剤、接着剤、接着性のあるシート等を介して貼り合わせたものを、プラズマパネルの前面側に空気層を介して設置する方法や、電磁波シールドフィルム、各種光線吸収フィルム、ＡＲフィルム等の機能性フィルムを粘着剤、接着剤、接着性のあるシート等を介して貼り合わせたものをプラズマパネルの前面ガラスに直接貼り合わせる方法が知られている。前者の場合には、強化ガラスが、プラズマパネルを外部の衝撃から保護しているが、後者の場合には、強化ガラスがないので、場合によっては、ガラスに代わって、外部の衝撃を吸収するプラスチック材料を積層することがある（例えば、特許文献１、特許文献２）。なお、非特許文献１に、プラズマパネルや光学フィルタについて詳細に説明されている。
【０００６】
上記の光学フィルタの製造には、各種機能を有する光学フィルムを貼合するが、粘着剤を用いるだけでなく、接着剤や接着性のあるシートを使って加熱加圧条件下で貼合することも行われている。接着性のあるシートとしては、例えば、ポリビニルブチラール樹脂、エポキシ樹脂、アクリル樹脂、シリコン樹脂、ポリエステル樹脂、ウレタン樹脂、エチレンービニルアセテートの様なエチレン系共重合体を挙げることができる。
【０００７】
こうした加熱、加圧工程で、最表層にくる光学フィルムの外面を保護する目的で、保護フィルムを貼っておくことは知られており、特許文献３には、ポリエステルフィルムを基材とした保護フィルムが良い旨の提案がなされている。
【０００８】
なお、ＰＤＰ用の光学フィルタの場合を例に説明をしたが、液晶ディスプレイやフィールドエミションデスプレイや有機ＥＬディスプレイ、その他のフラットパネルディスプレイに用いる光学フィルムを加工する際にもこうした保護フィルムを使うことができる。
【０００９】
しかしながら、保護フィルムに一般的なポリエステルフィルムを使用した場合、ポリエステルフィルムが帯電して加工工程中に異物を吸着し、このため、貼り合わせたフィルムに凹み状の変形を与えるといったトラブルが発生する。また、こうした加熱加圧する工程では、ポリエステルフィルムからオリゴマーが析出し、これが加圧するローラーに付着し、トラブルとなる。なお、ここでいうオリゴマーとは、ポリエステルに由来する環状三量体を多く含む複数種類の低分子化合物の総称である。
【００１０】
【非特許文献１】「ＰＤＰにおける各部材別特性および最新開発事例」株式会社情報機構２００４年３月２６日発行
【特許文献１】特開２００４−２４６３６５号公報
【特許文献２】特開２０００−３４０９８９号公報
【特許文献３】特開２００４−２３１７８０号公報
【発明の開示】
【発明が解決しようとする課題】
【００１１】
本発明は、上記実情に鑑みなされたものであって、その解決課題は、加工工程中に異物の吸着やオリゴマーの発生がない、保護フィルムとして好適なフィルムを提供することにある。
【課題を解決するための手段】
【００１２】
本発明者は、上記の状況に鑑み鋭意検討した結果、特定の構成を有するフィルムが保護フィルム用フィルムとして好適なことを見いだし、本発明を完成するに至った。
すなわち、本発明の要旨は、片面に微粘着層を有し、その反対面に帯電防止層を有するポリエステルフィルムであり、帯電防止層面の表面抵抗が１×１０１３Ω/□以下であり、１８０℃で１０分間加熱した後の帯電防止層面のフィルム表面オリゴマーが０．０１〜２．１ｍｇ／ｍ２であることを特徴とする保護フィルム用ポリエステルフィルムに存する。
【００１３】
以下、本発明を詳細に説明する。
本発明の保護フィルムの基材用ポリエステルフィルムに用いるポリエステルとは、テレフタル酸、イソフタル酸、２，６−ナフタレンジカルボン酸、アジピン酸、セバシン酸、４，４’−ジフェニルジカルボン酸、１，４−シクロヘキシルジカルボン酸のようなジカルボン酸またはそのエステルとエチレングリコール、ジエチレングリコール、トリエチレングリコール、プロピレングリコール、１，４−ブタンジオール、ネオペンチルグリコール、１，４−シクロヘキサンジメタノールのようなグリコールとを溶融重縮合させて製造されるポリエステルである。これらの酸成分とグリコール成分とからなるポリエステルは、通常行われている方法を任意に使用して製造することができる。例えば、芳香族ジカルボン酸の低級アルキルエステルとグリコールとの間でエステル交換反応をさせるか、あるいは芳香族ジカルボン酸とグリコールとを直接エステル化させるかして、実質的に芳香族ジカルボン酸のビスグリコールエステル、またはその低重合体を形成させ、次いでこれを減圧下、加熱して重縮合させる方法が採用される。その目的に応じ、脂肪族ジカルボン酸を共重合しても構わない。
【００１４】
本発明のポリエステルとしては、代表的には、ポリエチレンテレフタレートやポリエチレン−２，６−ナフタレート、ポリ−１，４−シクロヘキサンジメチレンテレフタレート等が挙げられるが、その他に上記の酸成分やグリコール成分を共重合したポリエステルであってもよく、必要に応じて他の成分や添加剤を含有していてもよい。
【００１５】
これらポリエステルには、フィルムの走行性を向上する等の目的で、炭酸カルシウム、カオリン、シリカ、酸化アルミニウム、酸化チタン、アルミナ、硫酸バリウム等の無機粒子やアクリル樹脂、グアナミン樹脂等の有機粒子や触媒残差を粒子化させた析出粒子を含有させることができる。これら粒子の粒径や量は目的に応じ適宜決めることができる。また、適宜 各種安定剤、潤滑剤、帯電防止剤等を加えることもできる。
【００１６】
本発明の製膜方法としては 通常知られている製膜法でよく、特に制限はない。例えば、まず、ロール延伸法により、６０〜１２０℃で２〜６倍に延伸して、一軸延伸ポリエステルフィルムを得、次いで、テンター内で先の延伸方向とは直角方向に８０〜１３０℃で２〜６倍に延伸し、さらに、１５０〜２５０℃で１〜６００秒間熱処理を行なう製膜方法でよい。
【００１７】
本発明におけるポリエステルフィルムは、単層または多層構造である。多層構造の場合は表層と内層を目的に応じ異なるポリエステルとできる。本発明のポリエステルフィルムの厚みは、１２〜１８８μｍの範囲が好ましい。
【００１８】
本発明では微粘着層を設ける反対面に帯電防止層を設けるが、帯電防止剤として、広く用いられている低分子量のアニオン系帯電防止剤を用いると、加熱、加圧工程で、ローラーを汚すという問題を発生するので、高分子量アニオン性化合物を用いることが望ましい。また、カチオン系帯電防止剤の場合も、高分子量カチオン性化合物を用いることが望ましい。
【００１９】
本発明において、帯電防止層面の表面固有抵抗は、１×１０１３Ω/□以下であり、好ましくは、１×１０１２Ω/□以下である。表面固有抵抗が１×１０１３Ω/□を超えると、帯電防止性能が劣り、工程での帯電に伴う不具合を改善できない。
【００２０】
このような特性を満たす帯電防止剤としては、例えば、４級アンモニウム塩基を有する化合物がある。これは、分子中の主鎖や側鎖に、４級アンモニウム塩基を含む構成要素を持つ化合物を指す。そのような構成要素としては例えば、ピロリジウム環、アルキルアミンの４級化物、さらにこれらをアクリル酸やメタクリル酸と共重合したもの、Ｎ−アルキルアミノアクリルアミドの４級化物、ビニルベンジルトリメチルアンモニウム塩、２−ヒドロキシ３−メタクリルオキシプロピルトリメチルアンモニウム塩等を挙げることができる。さらに、これらを組み合わせて、あるいは他の樹脂と共重合させても構わない。また、これらの４級アンモニウム塩の対イオンとなるアニオンとしては例えば、ハロゲン、アルキルサルフェート、アルキルスルホネート、硝酸等のイオンが挙げられる。
【００２１】
また本発明においては、４級アンモニウム塩基を有する化合物は高分子化合物であることが望ましい。分子量が低すぎる場合は、帯電防止層から加熱や加圧のローラーに静防剤が転移付着する。このような不具合を生じないためには、４級アンモニウム塩基を有する化合物の数平均分子量が、通常は１０００以上、さらには２０００以上、特に５０００以上であることが望ましい。また一方で、かかる化合物は分子量が高すぎる場合は、塗布液の粘度が高くなりすぎる等の不具合を生じる場合がある。そのような不具合を生じないためには、数平均分子量が５０００００以下であることが好ましい。
【００２２】
帯電防止層のブロキングを防ぐ目的で、帯電防止層に帯電防止剤の他に、ポリオレフィン系樹脂 および／または フッ素系樹脂を配合しても良く、さらに帯電防止層中には、必要に応じて上記以外の水溶性または水分散性のバインダー樹脂の１種もしくは２種以上を併用し塗布性の向上を図っても良い。かかるバインダー樹脂としては、例えば、ポリエステル、ポリウレタン、アクリル樹脂、ビニル樹脂、エポキシ樹脂、アミド樹脂、ポリビニルアルコール等が挙げられる。これらは、それぞれの骨格構造が共重合等により実質的に複合構造を有していてもよい。複合構造を持つバインダー樹脂としては、例えば、アクリル樹脂グラフトポリエステル、アクリル樹脂グラフトポリウレタン、ビニル樹脂グラフトポリエステル、ビニル樹脂グラフトポリウレタン等が挙げられる。
【００２３】
さらに本発明では、帯電防止層に架橋反応性化合物を含んでいてもよい。架橋反応性化合物は、帯電防止層を構成する成分化合物の官能基と架橋反応することで、転移性を防止し、かつ加熱加圧工程内の加圧ローラーを汚すことを防止する。また、架橋剤の添加で帯電防止層のブロッキング性、耐水性、耐溶剤性、機械的強度が改良される。本発明で用いる架橋剤としては、メラミン系架橋剤やエポキシ系架橋剤がある。メラミン系架橋剤としては、アルキロールまたはアルコキシアルキロール化したメラミン系化合物であるメトキシメチル化メラミン、ブトキシメチル化メラミン等が例示され、メラミンの一部に尿素等を共縮合したものも使用できる。エポキシ系架橋剤としては、水溶性あるいは水溶化率５０％以上のエポキシ基を持つ化合物であればよい。
【００２４】
本発明の帯電防止層には必要に応じ、消泡剤、塗布性改良剤、増粘剤、有機系潤滑剤、有機粒子、無機粒子、等の添加剤の少なくとも１種を含有していてもよい。
【００２５】
本発明では、帯電防止層のある面を１８０℃で１０分間加熱処理した後のフィルム表面オリゴマー量が０．０１〜２．１ｍｇ／ｍ２の範囲である。表面オリゴマーは、次の方法で求めたものである。
【００２６】
すなわち、ポリエステルフィルムを１８０℃で１０分間窒素ガス雰囲気のオーブンで熱処理し、その後着目すべき面のみをジメチルホルムアミド（ＤＭＦ）に３分間浸し、ＤＭＦに溶解したオリゴマー量を液体クロマトグラフィーにて定量化するという方法である。
【００２７】
表面オリゴマーの量を抑止する方法としては、本発明者は、例えば、先に記載した４級アンモニウム塩基を有する化合物を帯電防止剤に使うと良いことを見いだしたが、本発明の表面オリゴマーを抑止するための化合物は、この帯電防止剤に限定されるものではなく、シランカップリング剤やアクリル系樹脂やポリビニルアルコール等を配合してもよい。
【００２８】
表面オリゴマーを抑止する方法として、オリゴマー含有量の少ないポリエステル原料を用いることができる。このような原料は、通常の溶融重縮合反応で得たポリエステルのチップを減圧下あるいは不活性ガスの流通下で１８０℃から２４０℃にて、１時間から２０時間程度保つという固相重合によって得ることができる。この原料のみ、または、この原料と通常の原料を混合して単層のポリエステルフィルムを製膜してもよく、また２層以上の多層構成とし、両面に使ってもよく、帯電防止層を着ける面側にのみこの原料を用いてもよい。
【００２９】
帯電防止層の厚さは乾燥厚さで、通常０．００３〜１．５μｍ、好ましくは０．００５〜０．５μｍの範囲である。帯電防止層の厚さが０．００３μｍ未満の場合は、十分な性能が得られない恐れがあり、１．５μｍを超えるとフィルム同士のブロッキングが起こりやすくなる。
【００３０】
ポリエステルフィルムに帯電防止層を設ける方法は、二軸延伸フィルムに従来の技術でコートしてもよく、ポリエステルフィルムを製造する工程中で、従来の技術でコートしてもよい。例えば、逐次二軸延伸法においては 縦一軸延伸後のフィルムにコート剤をコートした後、横に延伸しその後、熱熱処理する方法、または、二軸延伸フィルム後にコートし乾燥する方法がある。方法に制約はないが、一軸延伸フィルムにコートし、次いで横延伸し、熱処理する方法は、コート層を均一に薄くできる等の特徴があり好ましい。
【００３１】
ポリエステルフィルムにコートする方法としては、例えば、原崎勇次著、槙書店、１９７９年発行、「コーティング方式」に示されるような塗布技術を用いることができる。具体的には、エアドクターコーター、ブレードコーター、ロッドコーター、ナイフコーター、スクイズコーター、含浸コーター、リバースロールコーター、トランスファロールコーター、グラビアコーター、キスロールコーター、キャストコーター、スプレイコーター、カーテンコーター、カレンダコーター、押出コーター、バーコーター等のような技術が挙げられる。
【発明の効果】
【００３２】
本発明によれば、各種の機能を有する光学フィルムを加熱して積層する工程において、異物の巻き込みや加熱加圧ローラーの汚れがなく、積層品の歩留が良くなり、工業的な価値は大きい。
【発明を実施するための最良の形態】
【００３３】
以下に実施例を挙げて本発明をさらに詳細に説明するが、本発明はその要旨を越えない限り、以下の実施例に限定されるものではない。なお、実施例および比較例における評価方法やサンプルの処理方法は下記のとおりである。また、実施例および比較例中の「部」は「重量部」を示す。
【００３４】
（１）表面固有抵抗値の測定方法
日本ヒューレット・パッカード社製高抵抗測定器（ＨＰ４３３９Ｂ）および測定電極（ＨＰ１６００８Ｂ）を使用し、２３℃，５０％ＲＨの測定雰囲気でサンプルを十分調湿後、印可電圧１００Ｖで１分後の塗布層の表面固有抵抗値を測定した。
【００３５】
（２）ポリマーの極限粘度［η］（ｄｌ／ｇ）の測定方法
ポリマー１ｇをフェノール／テトラクロロエタン＝５０／５０（重量比）の混合溶媒１００ｍｌ中に溶解させ、ウベローデ型粘度計にて３０℃で測定した。
【００３６】
（３）ポリエステル原料中のオリゴマーの測定方法
所定量のポリエステル原料をｏ−クロロフェノールに溶解した後、テトラヒドロフランで再析出して濾過し、線状ポリエチレンテレフタレートを除いた後、次いで得られた濾液を液体クロマトグラフィー（島津ＬＣ−７Ａ）に供給してポリエステル中に含まれるオリゴマー量を求め、この値を測定に用いたポリエステル量で割って、ポリエステル中に含まれるオリゴマー量とする。
液体クロマトグラフィーで求めるオリゴマー量は、標準試料ピーク面積と測定試料ピーク面積のピーク面積比より求めた（絶対検量線法）。標準試料の作成は、予め分取したポリエチレンテレフタレートの環状三量体を正確に秤量し、正確に秤量したＤＭＦ（ジメチルホルムアミド）に溶解して作成した。
【００３７】
液体クロマトグラフの条件は下記のとおりとした。
移動相Ａ：アセトニトリル
移動相Ｂ：２％酢酸水溶液
カラム：三菱化学（株）製  ＭＣＩ  ＧＥＬ  ＯＤＳ  １ＨＵ
カラム温度：４０℃
流速：１ｍｌ／分
検出波長：２５４ｎｍ
【００３８】
（４）ポリエステルフィルムの加熱処理とオリゴマーの測定方法
Ａ４サイズのケント紙の上に オリゴマー量を測定する面が外側になるようにポリエステルフィルムを重ね合わせ、四隅をクリップして、ケント紙とポリエステルフィルムを止める。  この状態でサンプルを窒素雰囲気下の１８０℃のオーブンに入れ、１０分間静置した後取り出した。次いで、ポリエステルフィルムのオリゴマーを測定する面を内向きとして底面が（１２．５ｃｍ×２０ｃｍ）となるように４辺を折って箱を作成し、この箱に１０ｍｌのジメチルホルムアミド（ＤＭＦ）を入れて３分間浸した後、ＤＭＦに溶解したオリゴマー量を定量し求めた。定量に際しては、最終的に１０ｍｌとした溶液中のオリゴマー量を、液体ロマトグラフィー（島津ＬＣ−７Ａ）を用いて標準試料ピーク面積と測定試料ピーク面積のピーク面積比より求めた（絶対検量線法）。標準試料の作成は、予め分取したポリエチレンテレフタレートの環状三量体を正確に秤量し、正確に秤量したＤＭＦ（ジメチルホルムアミド）に溶解して作成した。単位はｍｇ／ｍ２で示した。
【００３９】
なお、液体クロマトグラフの測定条件は下記のとおりとした。
移動相Ａ：アセトニトリル
移動相Ｂ：２％酢酸水溶液
カラム：三菱化学（株）製 ＭＣＩ ＧＥＬ ＯＤＳ １ＨＵ
カラム温度：４０℃
流速：１ｍｌ／分
検出波長：２５４ｎｍ
【００４０】
（５）加熱加圧工程のローラーの汚れの代用評価方法
加熱加圧工程でのローラーの汚れを評価するものとして、帯電防止層を設けた面を１５０℃のステンレス板で熱プレスしステンレスの汚れ程度を目視にて判定した。プレス圧５ｋｇ／ｃｍ２で、一回３０秒とし、２００回実施した。評価の判定は以下とした。
○：ステンレス板に汚れは見えなかった
△：ステンレス板に少し汚れは見えたが、実用的には問題ないレベルだった
×；ステンレス板に白い汚れがはっきり見えた
【００４１】
実施例および比較例にて使ったポリエステル原料は、次の方法にて製造した。
通常の溶融宿重合法にて、平均粒径２.５μｍの非晶質シリカを０．０６部含有する溶融粘度０．５８のポリエステルチップ（以降、チップＡと呼ぶ）、および溶融粘度０．６６のポリエステルチップ（以降、チップＢと呼ぶ）を製造した。チップＡを窒素気流中で２２０℃にて１０時間加熱し、オリゴマー含有量の少ないポリエステルチップ（以降、チップＣと呼ぶ）を製造した。チップＢに含まれるオリゴマーの量は０．８３重量％、チップＣに含まれるオリゴマー量は０．２４重量％だった。これらのチップは、十分に乾燥して、水分を５０ｐｐｍ以下にしてから使用した。
【００４２】
実施例および比較例にて使った水性塗布液原料は以下のとおりである。
帯電防止剤（Ａ１）：ポリジアリルジメチルアンモニウムクロライド（平均分子量：約３００００）
水性樹脂（Ｂ１）：部分ケン化型ポリビニルアルコール（ケン化度：約８８モル％）
水性樹脂（Ｂ２）：酸化ポリエチレン水分散体（ジョンソンポリマー社製  ジョンワックス）
水性樹脂（Ｂ３）：メチルメタクリレート／エチルアクリレート／メチロールアクリルアミド共重合体のノニオン水分散体（モノマー比率：４７．５／４７．５／５モル％）
架橋剤（Ｃ）：メトキシメチロールメラミン（大日本インキ社製、ベッカミン  Ｊ１０１）
【００４３】
実施例および比較例にて使った水性塗布液の原料配合は以下のとおりとした。
塗布液（１）：帯電防止剤（Ａ１）が２０部、水性樹脂（Ｂ３）が４０部、架橋剤（Ｃ）が４０部となるように、濃度５．０％の水溶液を作成した。
塗布液（２）：帯電防止剤（Ａ１）が４０部、水性樹脂（Ｂ２）が３０部、架橋剤（Ｃ）が３０部となるように、濃度３．０％の水溶液を作成した。
塗布液（３）：帯電防止剤（Ａ１）が６５部、水性樹脂（Ｂ１）が５部、架橋剤（Ｃ）が３０部となるように、濃度２．０％の水溶液を作成した。
【００４４】
（比較例１）
チップＢを２９５℃にて溶融し、冷却したドラム上に溶融押し出して無定型シートを得、次いで８５℃〜１００℃にて縦に３．５倍に延伸して縦一軸延伸フィルムを得た。このフィルムを、８５℃〜１１０℃の雰囲気で横に４．０倍延伸し、次いで２３５℃にて熱処理して、厚さ３８μｍの２軸延伸ポリエステルフィルムを得た。このフィルムの表面抵抗は５×１０１４Ω/□で、静電気を帯びやすい表面であった。また、１８０℃で１０分間熱処理した後の表面オリゴマー量は３．０ｍｇ／ｍ２であった。さらに、プレス機による汚れの評価では、ステンレス板が白く汚れ、×であった。
【００４５】
（実施例１）
比較例１の縦一軸延伸フィルムの片面に前述の塗布液（１）をグラビアコーターにて５μｍコートし、９０℃〜１２０℃の雰囲気で横に４．０倍延伸し、次いで２３５℃にて熱処理して厚み３８μｍの２軸延伸ポリエステルフィルムを得た。コートした面の表面抵抗は２×１０10Ω/□、コート面の表面オリゴマー量は２．０ｍｇ／ｍ２だった。プレス機による汚れの評価では、汚れはなく○であった。
【００４６】
（実施例２）
実施例１中の塗布液を前述の塗布液（２）とする以外は全く同様にしてポリエステルフィルムを得た。このフィルムの表面抵抗は４×１０９Ω/□で帯電防止フィルムであった。表面オリゴマー量は１．３ｍｇ／ｍ２だった。プレス機による汚れの評価では、汚れはなく○であった。
【００４７】
（実施例３）
ポリエステルＣおよびにポリエステルＢを別個の押し出し機に供給し、それぞれ溶融押し出し、フィードブロック内で溶融したポリエステルを合流して積層してスリット状ダイより、冷却ロール上にシート状に押し出し無定型シートを得、次いで８５℃〜１００℃にて縦に３．５倍に延伸して縦一軸延伸フィルムを得た。このフィルムの片面に塗布液（３）をグラビアコーターにて５μｍコートし、９０℃〜１２０℃の雰囲気で横に４．０倍延伸し、次いで２３５℃にて熱処理して、厚さ３８μｍの２軸延伸ポリエステルフィルムを得た。得られたフィルムの層構成を各層の原料名で示すと チップＣ／チップＢ／チップＣであり、各層の厚さは４μｍ／３０μｍ／４μｍであった。コートした面の表面抵抗は３×１０９Ω/□、コート面の表面オリゴマー量は０．１ｍｇ／ｍ２だった。プレス機による汚れの評価では、汚れはなく○であった。
【産業上の利用可能性】
【００４８】
本発明のフィルムは、例えば、加熱加圧する工程で使用される保護フィルムの基材として好適に利用することができる。